Procédé de préparation d’un combustible nucléaire compacté du type oxyde mixte comprenant un premier élément actinide et un deuxième élément chimique différent dudit premier élément actinide, comprenant les étapes suivantes : a) une étape de préparation d’une poudre d’oxyde dudit premier élément actinide comprenant les opérations suivantes : i) une opération de préparation d’une solution sol-gel comprenant des colloïdes à base dudit premier élément actinide par mise en contact d’un nitrate dudit premier élément actinide avec au moins un acide aminé, la mise en contact s’effectuant à un pH allant de 3 à 6 ; ii) une opération de lyophilisation de ladite solution obtenue en i), moyennant quoi il résulte une pâte ; iii) une opération de traitement thermique de ladite pâte obtenue en ii) à une température efficace pour former ladite poudre d’oxyde dudit premier élément actinide ; b) une étape d’imprégnation de ladite poudre par une solution comprenant ledit deuxième élément chimique ; c) une étape de mise en forme pour former un objet compacté ; d) une étape de traitement thermique dudit objet compacté, moyennant quoi il résulte le combustible nucléaire compacté. Procédé selon la revendication 1, dans lequel la poudre d’oxyde dudit premier élément actinide est une poudre d’oxyde de thorium ThO 2 . Procédé selon la revendication 1 ou 2, dans lequel le nitrate dudit premier élément actinide est du nitrate de thorium. Procédé selon la revendication 3, dans lequel, lorsque le nitrate dudit premier élément actinide est du nitrate de thorium, le nitrate de thorium est du nitrate de thorium pentahydraté (Th(NO 3 ) 4 , 5H 2 O). Procédé selon l’une quelconque des revendications précédentes, dans lequel l’acide aminé est un acide aminé linéaire comprenant de 2 à 6 atomes de carbone. Procédé selon l’une quelconque des revendications précédentes, dans lequel l’acide aminé est l’acide 6-aminocaproïque. Procédé selon l’une quelconque des revendications précédentes, dans lequel le pH est obtenu par ajout d’une base. Procédé selon la revendication 7, dans lequel la base est de l’ammoniaque. Procédé selon l’une quelconque des revendications précédentes, dans lequel l’opération de mise en contact s’effectue sous agitation. Procédé selon l’une quelconque des revendications précédentes, dans lequel, lorsque le nitrate dudit premier élément actinide est du nitrate de thorium et l’acide aminé est de l’acide 6-aminocaproïque, le rapport molaire entre le thorium et l’acide 6-aminocaproïque va de 0,25 à 2. Procédé selon l’une quelconque des revendications précédentes, dans lequel l’opération de traitement thermique consiste à chauffer la pâte à une température efficace pour éliminer la partie organique. Procédé selon l’une quelconque des revendications précédentes, dans lequel l’opération de traitement thermique est réalisée sous air. Procédé selon l’une quelconque des revendications précédentes, dans lequel ledit deuxième élément chimique est un élément actinide, un élément lanthanide ou un élément métallique de transition. Procédé selon l’une quelconque des revendications précédentes, dans lequel la solution comprenant ledit deuxième élément chimique est une solution aqueuse comprenant un sel dudit deuxième élément chimique. Procédé selon l’une quelconque des revendications précédentes, dans lequel l’étape de mise en forme consiste à placer la pâte préalablement obtenue dans un moule et à la soumettre à un compactage en appliquant une pression pendant une durée suffisante pour obtenir la forme souhaitée en termes de dimensions. Procédé selon l’une quelconque des revendications précédentes, dans lequel l’étape de traitement thermique consiste à chauffer l’objet compacté à une température efficace pour éliminer le ou les solvants présent(s) dans la solution comprenant ledit deuxième élément chimique. Procédé selon la revendication 16, dans lequel l’étape de traitement thermique est mise en œuvre sous air de sorte à former un oxyde dudit deuxième élément chimique.